"明細書中に記載の発明。米国特許第5,975,893号に説明されているもののような、ポリマー配置化器具は、それらは使用し易くそしてそれらは概して透明で、改善された美容術上の外観を与えるという点で、従来の固定器よりも有利である。残念なことに、これらの配置化器具の製作に現在用いられるポリマー材料は、応力緩和およびクリープをこうむり得、これは器具が望まれるように歯を再配置化する能力を、ひどく低下させ得る。加えて、現在利用されるポリマー材料は、患者の口内に存在する唾液および他の化学物質へさらされる結果、分解を受けやすい。発明の概要本発明の実施形態によると、取り外し可能歯配置化器具のポリマーシェルは、液晶性ポリマー材料、スチレン系樹脂styrenicsおよび/またはイオン含有ポリマーなどの透明ポリマー材料から形成され、または、それらの透明ポリマー材料で被覆される。これらの透明ポリマー材料は、好ましくは、6,000ポンド毎平方インチpsiを超える降伏点での引っ張り張力を有し、好ましくは、4を超える降伏点での伸び、80を超える断裂時の伸びを有し、好ましくは、200,000psiを超える引っ張り係数を有し、好ましくは200,000psiを超える曲げ率、50を超えない経時的な応力緩和を有し、そして好ましくは75を超える400nmから800nmの間の光の透過率を有する。本発明の他の実施形態によると、取り外し可能歯配置化器具のポリマーシェルは、高いガラス転移温度例えば、少なくとも155°CのTgを有する透明ポリマー材料から形成され、または、それらのポリマー材料で被覆される。これらの透明ポリマー材料は、好ましくは、6,000ポンド毎平方インチpsiを超える降伏点での引っ張り張力を有し、好ましくは、4を超える降伏点での伸び、80を超える断裂時の伸びを有し、好ましくは、200,000psiを超える引っ張り係数を有し、好ましくは200,000psiを超える曲げ率、好ましくは、50を超えない経時的な応力緩和を有し、そして好ましくは75を超える400nmから800nmの間の光の透過率を有する。本発明の他の実施形態によると、取り外し可能歯配置化器具のポリマーシェルは、好ましくは、6,000ポンド毎平方インチpsiを超える降伏点での引っ張り張力を有し、好ましくは、4を超える降伏点での伸びを有し、好ましくは、80を超える断裂時の伸びを有し、好ましくは、200,000psiを超える引っ張り係数を有し、好ましくは200,000psiを超える曲げ率を有し、好ましくは、50を超えない経時的な応力緩和を有し、そして好ましくは75を超える400nmから800nmの間の光の透過率を有する、透明ポリマー積層品および/または透明ポリマー材料の混合物から形成され、または、これらで被覆される。本発明は、上記課題を解決するために、例えば、以下の手段を提供する。項目1最初の配向から継続的配向まで、歯を受け入れそして再配置化するよう形作られた空洞を有するポリマーシェルを含み、該シェルは、液晶性ポリマー材料、スチレン系樹脂styrenicおよびイオン含有ポリマーからなる群から選択される透明ポリマー材料を含む、取り外し可能歯配置化器具。項目2前記透明ポリマー材料が、6,000psiを超える降伏点での引っ張り張力、4を超える降伏点での伸び、80を超える断裂時の伸び、200,000psiを超える引っ張り係数、200,000psiを超える曲げ率、50を超えない経時的な応力緩和、および75を超える400nmから800nmの間の光の透過率を有する、項目1に記載の取り外し可能歯配置化器具。項目3前記透明ポリマー材料が、8,800psiを超える降伏点での引っ張り張力、5を超える降伏点での伸び、100を超える断裂時の伸び、300,000psiを超える引っ張り係数、330,000psiを超える曲げ率、30を超えない経時的な応力緩和、および80を超える400nmから800nmの間の光の透過率を有する、項目1に記載の取り外し可能歯配置化器具。項目4前記透明ポリマー材料が、唾液環境で機械学的に安定である、項目1に記載の取り外し可能歯配置化器具。項目5前記透明ポリマー材料が、磨歯剤、口ゆすぎ液oralrinse、義歯洗剤、洗浄剤および漂白剤からなる群から選択される歯洗浄材料に対して化学的に抵抗性がある、項目1に記載の取り外し可能歯配置化器具。項目6磨歯剤が、不溶性磨き剤、ポリリン酸抗歯石剤および界面活性剤からなる群から選択される材料を含む、項目5に記載の取り外し可能歯配置化器具。項目7口ゆすぎ液が、エチルアルコール、湿潤剤および補助剤auxiliaryagentからなる群から選択される材料を含む、項目5に記載の取り外し可能歯配置化器具。項目8義歯洗剤が、界面活性剤用ビルダーdetergentbuilder、界面活性剤化合物、アルカリ性ビルダーalkalinebuilder、充填剤filler、金属イオン封鎖剤、界面活性剤、発泡剤effervescingagentおよび漂白剤からなる群から選択される材料を含む、項目5に記載の取り外し可能歯配置化器具。項目9前記透明ポリマー材料が、少なくとも50°Cのガラス転移温度を有する、項目1に記載の取り外し可能歯配置化器具。項目10前記透明ポリマー材料が、少なくとも150°Cの融点を有する、項目1に記載の取り外し可能歯配置化器具。項目11前記透明ポリマー材料が、一軸延伸ポリマーを含む、項目1に記載の取り外し可能歯配置化器具。項目12前記透明ポリマー材料が、二軸延伸ポリマーを含む、項目1に記載の取り外し可能歯配置化器具。項目13前記透明ポリマー材料が、無機材料および有機材料からなる群から選択される充填剤材料を含む、項目1に記載の取り外し可能歯配置化器具。項目14前記透明ポリマー材料が、金属酸化物、酸素添加物oxygenate、カルボネート、ハロゲン化物およびスルフェートからなる群から選択される無機充填剤材料を含む、項目1に記載の取り外し可能歯配置化器具。項目15前記透明ポリマー材料が、ワックスおよびオリゴマーポリマーからなる群から選択される有機充填剤材料を含む、項目1に記載の取り外し可能歯配置化器具。項目16前記透明ポリマー材料が、超高分子量ポリマーultra-highmolecularweightpolymerを含む、項目1に記載の取り外し可能歯配置化器具。項目17前記透明ポリマー材料が、分枝液晶性ポリマーおよびポリアリレートからなる群から選択される液晶性ポリマー材料を含む、項目1に記載の取り外し可能歯配置化器具。項目18前記透明ポリマー材料が、アクリロニトリル-ブタジエン-スチレンABS、スチレン-アクリロニトリルSANおよびスチレンブロックコポリマーSBCからなる群から選択されるスチレン系樹脂styrenicポリマー材料を含む、項目1に記載の取り外し可能歯配置化器具。項目19前記透明ポリマー材料が、Surlyn登録商標ブランド樹脂を含む、項目1に記載の取り外し可能歯配置化器具。項目20最初の配向から継続的配向まで、歯を受け入れそして再配置化するように形作られた空洞を有するポリマーシェルを含み、該シェルは、少なくとも155°Cのガラス転移温度を有する透明ポリマー材料を含む、取り外し可能歯配置化器具。項目21前記透明ポリマー材料が、6,000psiを超える降伏点での引っ張り張力、4を超える降伏点での伸び、80を超える断裂時の伸び、200,000psiを超える引っ張り係数、200,000psiを超える曲げ率、50を超えない経時的な応力緩和、および75を超える400nmから800nmの間の光の透過率を有する、項目20に記載の取り外し可能歯配置化器具。項目22前記透明ポリマー材料が、8,800psiを超える降伏点での引っ張り張力、5を超える降伏点での伸び、100を超える断裂時の伸び、300,000psiを超える引っ張り係数、330,000psiを超える曲げ率、30を超えない経時的な応力緩和、および80を超える400nmから800nmの間の光の透過率を有する、項目20に記載の取り外し可能歯配置化器具。項目23前記透明ポリマー材料が、唾液環境で機械学的に安定である、項目20に記載の取り外し可能歯配置化器具。項目24前記透明ポリマー材料が、磨歯剤、口ゆすぎ液oralrinse、義歯洗剤、洗浄剤および漂白剤からなる群から選択される歯洗浄材料に対して化学的に抵抗性がある、項目20に記載の取り外し可能歯配置化器具。項目25磨歯剤が、不溶性磨き剤、ポリリン酸抗歯石剤および界面活性剤からなる群から選択される材料を含む、項目24に記載の取り外し可能歯配置化器具。項目26口ゆすぎ液が、エチルアルコール、湿潤剤および補助剤auxiliaryagentからなる群から選択される材料を含む、項目24に記載の取り外し可能歯配置化器具。項目27義歯洗剤が、界面活性剤用ビルダーdetergentbuilder、界面活性剤化合物、アルカリ性ビルダーalkalinebuilder、充填剤filler、金属イオン封鎖剤、界面活性剤、発泡剤effervescingagentおよび漂白剤からなる群から選択される材料を含む、項目24に記載の取り外し可能歯配置化器具。項目28前記透明ポリマー材料が、少なくとも150°Cの融点を有する、項目20に記載の取り外し可能歯配置化器具。項目29前記透明ポリマー材料が、一軸延伸ポリマーを含む、項目20に記載の取り外し可能歯配置化器具。項目30前記透明ポリマー材料が、二軸延伸ポリマーを含む、項目20に記載の取り外し可能歯配置化器具。項目31前記透明ポリマー材料が、無機材料および有機材料からなる群から選択される充填剤材料を含む、項目20に記載の取り外し可能歯配置化器具。項目32前記透明ポリマー材料が、金属酸化物、酸素添加物oxygenate、カルボネート、ハロゲン化物およびスルフェートからなる群から選択される無機充填剤材料を含む、項目20に記載の取り外し可能歯配置化器具。項目33前記透明ポリマー材料が、ワックスおよびオリゴマーポリマーからなる群から選択される有機充填剤材料を含む、項目20に記載の取り外し可能歯配置化器具。項目34前記透明ポリマー材料が、超高分子量ポリマーultra-highmolecularweightpolymerを含む、項目20に記載の取り外し可能歯配置化器具。項目35前記透明ポリマー材料が、ノルボルネン含有ポリマー、メタロセン、金属を触媒としたポリオレフィン、シクロ-オレフィン、ポリメチル-1-ペンテン、非晶性芳香族樹脂、ポリベンゾフェノン、ポリアミド、熱可塑性ポリウレタン、ポリエーテルイミド、ポリアリーレンエーテルケトン、ポリスルホン、ビフェニルで末端封止されたポリアクリレンエーテルポリマー、ポリカーボネート、ポリエステル、ポリエステルカーボネート、セルロース誘導体cellulosicsおよびアクリル樹脂acrylicsからなる群から選択される、項目20に記載の取り外し可能歯配置化器具。項目36最初の配向から継続的配向まで、歯を受け入れそして再配置化するように形作られた空洞を有するポリマーシェルを含み、該シェルは、ポリマー積層品およびポリマー混合物からなる群から選択される透明ポリマー材料を含む、取り外し可能歯配置化器具。項目37前記透明ポリマー材料が、6,000psiを超える降伏点での引っ張り張力、4を超える降伏点での伸び、80を超える断裂時の伸び、200,000psiを超える引っ張り係数、200,000psiを超える曲げ率、50を超えない経時的な応力緩和、および75を超える400nmから800nmの間の光の透過率を有する、項目36に記載の取り外し可能歯配置化器具。項目38前記透明ポリマー材料が、8,800psiを超える降伏点での引っ張り張力、5を超える降伏点での伸び、100を超える断裂時の伸び、300,000psiを超える引っ張り係数、330,000psiを超える曲げ率、30を超えない経時的な応力緩和、および80を超える400nmから800nmの間の光の透過率を有する、項目36に記載の取り外し可能歯配置化器具。項目39前記透明ポリマー材料が、唾液環境で機械学的に安定である、項目36に記載の取り外し可能歯配置化器具。項目40前記透明ポリマー材料が、磨歯剤、口ゆすぎ液oralrinse、義歯洗剤、洗浄剤および漂白剤からなる群から選択される歯洗浄材料に対して化学的に抵抗性がある、項目36に記載の取り外し可能歯配置化器具。項目41磨歯剤が、不溶性磨き剤、ポリリン酸抗歯石剤および界面活性剤からなる群から選択される材料を含む、項目40に記載の取り外し可能歯配置化器具。項目42口ゆすぎ液が、エチルアルコール、湿潤剤および補助剤auxiliaryagentからなる群から選択される材料を含む、項目40に記載の取り外し可能歯配置化器具。項目43義歯洗剤が、界面活性剤用ビルダーdetergentbuilder、界面活性剤化合物、アルカリ性ビルダーalkalinebuilder、充填剤filler、金属イオン封鎖剤、界面活性剤、発泡剤effervescingagentおよび漂白剤からなる群から選択される材料を含む、項目40に記載の取り外し可能歯配置化器具。項目44前記透明ポリマー材料が、少なくとも150°Cの融点を有する、項目36に記載の取り外し可能歯配置化器具。項目45前記透明ポリマー材料が、一軸延伸ポリマーを含む、項目36に記載の取り外し可能歯配置化器具。項目46前記透明ポリマー材料が、二軸延伸ポリマーを含む、項目36に記載の取り外し可能歯配置化器具。項目47前記透明ポリマー材料が、無機材料および有機材料からなる群から選択される充填剤材料を含む、項目36に記載の取り外し可能歯配置化器具。項目48前記透明ポリマー材料が、金属酸化物、酸素添加物oxygenate、カルボネート、ハロゲン化物およびスルフェートからなる群から選択される無機充填剤材料を含む、項目36に記載の取り外し可能歯配置化器具。項目49前記透明ポリマー材料が、ワックスおよびオリゴマーポリマーからなる群から選択される有機充填剤材料を含む、項目36に記載の取り外し可能歯配置化器具。項目50前記透明ポリマー材料が、超高分子量ポリマーultra-highmolecularweightpolymerを含む、項目36に記載の取り外し可能歯配置化器具。項目51前記透明ポリマー材料が、ポリカーボネートをベースとする積層品およびアクリル樹脂をベースとする積層品からなる群から選択されるポリマー積層品を含む、項目36に記載の取り外し可能歯配置化器具。項目52前記ポリマー材料が、Paramax登録商標ブランドポリマー、ポリカーボネートおよびポリスルホンからなる群から選択されるポリマー材料の混合物を含む、項目36に記載の取り外し可能歯配置化器具。項目53最初の配向から継続的配向まで、歯を受け入れそして再配置化するように形作られた空洞を有するポリマーシェルを含み、該シェルは、第一の透明材料および該第一の透明材料上に配置された第二の透明材料の被覆を含み、該第一の透明材料は、ポリウレタン、液晶性ポリマー材料、スチレン系樹脂styrenicおよびイオン含有ポリマーからなる群から選択され、該第二の透明材料は、エポキシおよびアクリル樹脂からなる群から選択される、取り外し可能歯配置化器具。項目54前記第二の透明材料が、6,000psiを超える降伏点での引っ張り張力、4を超える降伏点での伸び、80を超える断裂時の伸び、200,000psiを超える引っ張り係数、200,000psiを超える曲げ率、50を超えない経時的な応力緩和、および75を超える400nmから800nmの間の光の透過率を有する、項目53に記載の取り外し可能歯配置化器具。項目55前記第二の透明材料が、8,800psiを超える降伏点での引っ張り張力、5を超える降伏点での伸び、100を超える断裂時の伸び、300,000psiを超える引っ張り係数、330,000psiを超える曲げ率、30を超えない経時的な応力緩和、および80を超える400nmから800nmの間の光の透過率を有する、項目53に記載の取り外し可能歯配置化器具。項目56前記被覆が、唾液環境で機械学的に安定である、項目53に記載の取り外し可能歯配置化器具。項目57前記被覆が、磨歯剤、口ゆすぎ液oralrinse、義歯洗剤、洗浄剤および漂白剤からなる群から選択される歯洗浄材料に対して化学的に抵抗性がある、項目53に記載の取り外し可能歯配置化器具。項目58磨歯剤が、不溶性磨き剤、ポリリン酸抗歯石剤および界面活性剤からなる群から選択される材料を含む、項目57に記載の取り外し可能歯配置化器具。項目59口ゆすぎ液が、エチルアルコール、湿潤剤および補助剤auxiliaryagentからなる群から選択される材料を含む、項目57に記載の取り外し可能歯配置化器具。項目60義歯洗剤が、界面活性剤用ビルダーdetergentbuilder、界面活性剤化合物、アルカリ性ビルダーalkalinebuilder、充填剤filler、金属イオン封鎖剤、界面活性剤、発泡剤effervescingagentおよび漂白剤からなる群から選択される材料を含む、項目57に記載の取り外し可能歯配置化器具。項目61最初の配向から継続的配向まで、歯を受け入れそして再配置化するように形作られた空洞を有するポリマーシェルを含み、該シェルは、少なくとも100°Cのガラス転移温度を有するポリマー材料の被覆を含む、取り外し可能歯配置化器具。項目62前記被覆が、6,000psiを超える降伏点での引っ張り張力、4を超える降伏点での伸び、80を超える断裂時の伸び、200,000psiを超える引っ張り係数、200,000psiを超える曲げ率、50を超えない経時的な応力緩和、および75を超える400nmから800nmの間の光の透過率を有する、項目61に記載の取り外し可能歯配置化器具。項目63前記被覆が、8,800psiを超える降伏点での引っ張り張力、5を超える降伏点での伸び、100を超える断裂時の伸び、300,000psiを超える引っ張り係数、330,000psiを超える曲げ率、30を超えない経時的な応力緩和、および80を超える400nmから800nmの間の光の透過率を有する、項目61に記載の取り外し可能歯配置化器具。項目64前記被覆が、唾液環境で機械学的に安定である、項目61に記載の取り外し可能歯配置化器具。項目65前記被覆が、磨歯剤、口ゆすぎ液oralrinse、義歯洗剤、洗浄剤および漂白剤からなる群から選択される歯洗浄材料に対して化学的に抵抗性がある、項目61に記載の取り外し可能歯配置化器具。項目66磨歯剤が、不溶性磨き剤、ポリリン酸抗歯石剤および界面活性剤からなる群から選択される材料を含む、項目65に記載の取り外し可能歯配置化器具。項目67口ゆすぎ液が、エチルアルコール、湿潤剤および補助剤auxiliaryagentからなる群から選択される材料を含む、項目65に記載の取り外し可能歯配置化器具。項目68義歯洗剤が、界面活性剤用ビルダーdetergentbuilder、界面活性剤化合物、アルカリ性ビルダーalkalinebuilder、充填剤filler、金属イオン封鎖剤、界面活性剤、発泡剤effervescingagentおよび漂白剤からなる群から選択される材料を含む、項目65に記載の取り外し可能歯配置化器具。項目69最初の配向から継続的配向まで、歯を受け入れそして再配置化するように形作られた空洞を有するポリマーシェルを含み、該シェルは、ポリマー積層品およびポリマー混合物からなる群から選択されるポリマー材料の被覆を含む、取り外し可能歯配置化器具。項目70前記被覆が、6,000psiを超える降伏点での引っ張り張力、4を超える降伏点での伸び、80を超える断裂時の伸び、200,000psiを超える引っ張り係数、200,000psiを超える曲げ率、50を超えない経時的な応力緩和、および75を超える400nmから800nmの間の光の透過率を有する、項目69に記載の取り外し可能歯配置化器具。項目71前記被覆が、8,800psiを超える降伏点での引っ張り張力、5を超える降伏点での伸び、100を超える断裂時の伸び、300,000psiを超える引っ張り係数、330,000psiを超える曲げ率、30を超えない経時的な応力緩和、および80を超える400nmから800nmの間の光の透過率を有する、項目69に記載の取り外し可能歯配置化器具。項目72前記被覆が、唾液環境で機械学的に安定である、項目69に記載の取り外し可能歯配置化器具。項目73前記被覆が、磨歯剤、口ゆすぎ液oralrinse、義歯洗剤、洗浄剤および漂白剤からなる群から選択される歯洗浄材料に対して化学的に抵抗性がある、項目69に記載の取り外し可能歯配置化器具。項目74磨歯剤が、不溶性磨き剤、ポリリン酸抗歯石剤および界面活性剤からなる群から選択される材料を含む、項目73に記載の取り外し可能歯配置化器具。項目75口ゆすぎ液が、エチルアルコール、湿潤剤および補助剤auxiliaryagentからなる群から選択される材料を含む、項目73に記載の取り外し可能歯配置化器具。項目76義歯洗剤が、界面活性剤用ビルダーdetergentbuilder、界面活性剤化合物、アルカリ性ビルダーalkalinebuilder、充填剤filler、金属イオン封鎖剤、界面活性剤、発泡剤effervescingagentおよび漂白剤からなる群から選択される材料を含む、項目73に記載の取り外し可能歯配置化器具。項目77前記被覆が、Barix登録商標ブランド防湿層フィルムvaporbarrierfilmを含む、項目69に記載の取り外し可能歯配置化器具。項目78前記被覆が、Sol-gelを含む、項目69に記載の取り外し可能歯配置化器具。項目79前記被覆が、先端熱可塑性複合体advancedthermoplasticcompositeATC材料を含む、項目69に記載の取り外し可能歯配置化器具。発明の詳細な説明本発明は今から、以下において、本発明の実施形態を示す添付の図に言及して、より完全に説明される。本発明は、しかし、多くの異なる形態で実施され得、そして本明細書において示される実施形態に限定されるものとはとるべきではない;むしろ、これらの実施形態は、本開示が徹底的でそして完全であり、そして本発明の範囲を当業者に十分に伝達するように、提供される。別なふうに定義されない限り、本明細書において使用される全ての専門用語および科学用語は、本発明が属する分野の通常の技術者によって一般に理解されるのと同じ意味を有する。本明細書において本発明の説明中で使用される用語法は、特定の実施形態を説明する目的のためだけのものであり、本発明の限定である意図はない。本発明の説明および添えられた特許請求の範囲において使用される場合、文脈が明らかに別なふうに示さない限り、単数形のa、anおよびtheは、複数形も同様に含むことを意図する。本明細書において使用される時は、用語および/またはは、1つ以上の付随する列挙された条項のいずれかのおよび全ての組み合わせを含む。米国特許第5,975,893号は、1シリーズのポリマーシェル器具を患者の口に設置することによって、患者の歯を、最初の歯の配列から最後の歯の配列まで再配置化するための方法およびシステムを説明している。器具は、患者の歯に貼り付けられておらず、そして患者はこの手順の間いつでも装置を設置しおよび交換し得る。シリーズの最初の装置は、歯を最初の歯の配列から第1の中間配列まで再配置化するために選択された幾何図形的配列を有する。第1の中間配列に接近したまたはを達成した後、1つ以上の追加の中間器具を歯に連続的に設置するここでは、このような追加の器具は、歯を段々に、最初の中間配列から連続した中間配列群まで、再配置化するために選択された幾何図形的配列を有する。処置は、最終器具を患者の口に設置することによって終了し、ここで最終器具は、歯を段々に、最終中間配列から最終歯配列まで、再配置化するために選択された幾何図形的配列を有する。図1は、’893特許において説明される例示的歯配置化装置10を図示する。図1に図示されているような、患者のための歯配置化器具のポリマーシェルは、最初に、最初の歯配列を表すデジタルデータセットIDDSを得ることによって、作製される。IDDSは、種々の方法によって得られ得る。例えば、患者の歯は、X線、3次元X線、コンピュータ補助断層撮影法イメージまたはデータセット、磁気共鳴画像法イメージ、その他などの周知の技術を使用して、走査または画像化され得る。IDDSは次に、コンピュータを経てデジタル操作され、最終歯配列を生成し、これは最終デジタルデータセットFDDSに組み込まれる。IDDSおよびFDDSの両方に基づいて、最初の歯配列から最後の歯配列までの歯の移動に相当する、連続的中間歯配列に相当する、複数の中間デジタルデータセットINTDDSが発生させられた。中間データセットおよび最終データセットを使用して、中間データセットおよび最終データセットのそれぞれに相当する、患者の歯の陽画positiveの歯モデルを生成する。陽画モデルが調製された後、熱成形可能材料から歯配置化器具のポリマーシェルを生成するために、従来の圧力造型機または真空造型機が使用され得る。造型機は、それぞれの器具を、陽画歯モデルから直接に生成する。器具は、何らかの様式でマークされ、典型的には、それらの使用順序を示すために、連続した番号付けによって、器具に直接に、または、それぞれの器具に貼られているもしくはそれぞれの装置を封入している付け札、小袋または他の物品に、マークされる。本発明の実施形態によると、改善された材料特性を有する、図1に図示したような、取り外し可能歯配置化器具が提供される。本明細書において説明される実施形態のそれぞれで、取り外し可能歯配置化器具は、特定の材料または材料群から形成され得および/または特定の材料または材料群で被覆され得る。本発明の実施形態によると、取り外し可能歯配置化器具のポリマーシェルは、液晶性ポリマー材料、スチレン系樹脂およびイオン含有ポリマーなどの透明ポリマー材料から形成される。好ましくは、これらの透明ポリマー材料は、少なくとも50°Cのガラス転移温度および/または少なくとも150°Cの融点を有する。好ましくは、これらの透明ポリマー材料は、6,000ポンド毎平方インチpsiを超える降伏点での引っ張り張力を有し、好ましくは、4を超える降伏点での伸びを有し、好ましくは、80を超える断裂時の伸びを有し、好ましくは、200,000psiを超える引っ張り係数を有し、好ましくは200,000psiを超える曲げ率を有し、好ましくは、50を超えない経時的な応力緩和を有し、そして好ましくは75を超える400nmから800nmの間の光の透過率を有する。いっそうより好ましくは、これらの透明ポリマー材料は、8,800psiを超える降伏点での引っ張り張力を有し、好ましくは、5を超える降伏点での伸びを有し、好ましくは、100を超える断裂時の伸びを有し、好ましくは、300,000psiを超える引っ張り係数を有し、好ましくは330,000psiを超える曲げ率を有し、好ましくは、30を超えない経時的な応力緩和を有し、そして好ましくは80を超える400nmから800nmの間の光の透過率を有する。出願人は、液晶性ポリマー、スチレン系樹脂およびイオン含有ポリマーから形成され、ならびに上に列挙した特徴の1つ以上を有する、取り外し可能歯配置化器具が、応力緩和およびクリープを、従来の歯配置化器具よりも、より受けにくいことを発見した。その上、出願人は、液晶性ポリマー、スチレン系樹脂およびイオン含有ポリマーから形成され、ならびに上に列挙した特徴の1つ以上を有する、取り外し可能歯配置化器具が、機械学的に安定で、そして、患者の口中の唾液および他の化学物質にさらされることによって起こる分解をより受けにくいことを発見した。用語機械学的に安定は、本発明の実施形態による取り外し可能歯配置化器具が、通常使用の間、構造上のおよび/または美容術上の破損の発生を防止していることを意味する。本発明の実施形態による、例示的液晶性ポリマー材料は、これらだけに限られるわけではないが、分枝液晶性ポリマーおよびポリアリレートを含む。米国特許第5,405,921号明細書これはその全体を本明細書において参考として援用するに説明される結晶化可能ポリエステル組成物もまた適切である。本発明の実施形態に従って利用される結晶化可能ポリエステルは、好ましくは、少なくとも50°Cのガラス転移温度および少なくとも150°Cの融点を有する。固有粘度IVの点から見ると、結晶化可能ポリエステルは、重量比1:1の塩化メチレンおよびトリフルオロ酢酸の溶液中で測定した場合、少なくとも0.5のIVを有すべきである。ポリエステルベース樹脂は、好ましくは、本発明の実行で使用される処方物の全重量に対して約79~99重量の量で存在する。単一ポリエステル材料を使用する必要はなく、そしてコポリマー、混合物その他を代替として使用し得る。結晶化ポリエステルに基づく透き通った生成物を得るためには、ポリマーは、結晶化の開始前に分子を延伸しなければならない。ポリエステルの延伸の結果、伸長されたクリスタリットが形成される。伸長されたクリスタリットは、入射光が実質上の回折なしに通過することを可能にし、この結果透き通った透明な生成物となる。本発明の実施形態に従って利用され得る、他の例示的結晶性ポリマー材料としては、ポリエチレンテレフタレートPET例えばDuPontTeijinFilmsMelinex登録商標およびポリエチレンナフタレートPENフィルム例えばDuPontTeijinFilmsTeonex登録商標が挙げられる。PETフィルムおよびPENフィルムは、PETおよびPENは両方とも準結晶性の二軸延伸ポリマーであるので、非晶性ポリマーよりも勝る内在する利点を有する。その上、PETおよびPENフィルムは、典型的に、平衡状態でおよそ1,400ppmの水分を吸収する。本発明の他の実施形態によると、歯配置化器具は、Elvaloy登録商標ケトンエチレンエステルDuPont、Wilmington、DEを用い修飾されたPVCから形成され得る。Elvaloy登録商標修飾PVCは、PVCおよびHDPEよりも、クリープにより抵抗性があることが見つかっている。本発明の実施形態による例示的スチレン系樹脂ポリマー材料としては、これらに限られるわけではないが、ポリスチレンPS、発泡させたポリスチレンEPS、アクリロニトリル-ブタジエン-スチレンABS、スチレン-アクリロニトリルSAN、スチレンブロックコポリマーSBC、不飽和ポリエステル樹脂uPES、スチレンブタジエンゴムSBR、およびスチレンブタジエンラテックスSBLが挙げられる。スチレン系樹脂ポリマー材料は、堅く、透明で、強くて弾力性があり、グリース、応力割れおよびクレージングに抵抗性がある。スチレン系樹脂ポリマー材料はまた、容易に加工され、そして食品染料に抵抗性である。スチレン系樹脂ポリマー材料は、BayerAG、Leverkusen、ドイツ、TheDowChemicalCompany、Midland、MI.、およびPolyOneCorporation、AvonLake、Ohioを含む種々の供給源から入手可能である。例示的なイオン含有ポリマー材料としては、これだけに限られるわけではないが、Surlyn登録商標ブランド樹脂DuPont、Inc.、Wilmington、DEが挙げられる。他の重要な市販のイオノマーとしては、Nafion登録商標ブランドポリマーIonPower、Inc.、Bear、DEが挙げられる。Nafion登録商標ブランドポリマーは、スルホン化テトラフルオロエチレンsulfonatedtetrafluorethyleneイオノマーおよびスルホン化ポリスチレンである。イオノマーは、イオン基がイオンに富んだドメインへと相分離するので、非イオン化前駆体よりも著しくより良い特性を有する。本発明の他の実施形態によると、高いガラス転移温度例えば少なくとも155°Cを有する透明ポリマー材料から形成されるポリマーシェルを有する、取り外し可能歯配置化器具が提供される。好ましくは、この透明ポリマー材料は、6,000ポンド毎平方インチpsiを超える降伏点での引っ張り張力を有し、好ましくは、4を超える降伏点での伸びを有し、好ましくは、80を超える断裂時の伸びを有し、好ましくは、200,000psiを超える引っ張り係数を有し、好ましくは200,000psiを超える曲げ率を有し、好ましくは、50を超えない経時的な応力緩和を有し、そして好ましくは75を超える400nmから800nmの間の光の透過率を有する。いっそうより好ましくは、この透明ポリマー材料は、8,800psiを超える降伏点での引っ張り張力を有し、好ましくは、5を超える降伏点での伸びを有し、好ましくは、100を超える断裂時の伸びを有し、好ましくは、300,000psiを超える引っ張り係数を有し、好ましくは330,000psiを超える曲げ率を有し、好ましくは、30を超えない経時的な応力緩和を有し、そして好ましくは80を超える400nmから800nmの間の光の透過率を有する。実施形態によると、この高いガラス転移温度の材料は、少なくとも150°Cの融点をも有し得る。出願人は、高いガラス転移温度例えば少なくとも155°Cのガラス転移温度を有するポリマー材料から形成され、ならびに上に列挙した特徴の1つ以上を有する、取り外し可能歯配置化器具が、応力緩和およびクリープを、従来の歯配置化装置よりも、より受けにくいことを発見した。その上、出願人は、高いガラス転移温度を有するポリマー材料から形成され、ならびに上に列挙した特徴の1つ以上を有する、取り外し可能歯配置化器具が、患者の口内の唾液および他の化学物質にさらされることによって起こる分解をより受けにくいことを発見した。高いガラス転移温度を有する例示的透明ポリマー材料としては、これらに限られるわけではないが、ノルボルネン含有ポリマー、メタロセン、金属を触媒としたポリオレフィン、シクロ-オレフィン、ポリメチル-1-ペンテン、非晶性芳香族樹脂、ポリベンゾフェノン、ポリアミド、熱可塑性ポリウレタン、ポリエーテルイミド、ポリアリーレンエーテルケトン、ポリスルホン、ビフェニルで末端封止されたポリアクリレンエーテルポリマー、ポリカーボネート、ポリエステル、ポリエステルカーボネート、セルロース誘導体cellulosicsおよびアクリル樹脂acrylicsが挙げられる。他の高いガラス転移温度を有する例示的透明材料としては、Paramax登録商標MississippiPolymerTechnologiesおよびポリアミドが挙げられる。Paramax登録商標は、低い熱膨張率および高い屈折率を有する、非常に堅いポリマーである。Paramax登録商標は、溶液から押出されおよびキャストされて成形され得ならびに他のエンジニアリング熱可塑性樹脂と透き通ったアロイを生成する。Paramax登録商標は、ポリカーボネートおよびポリスルホンと混和できる。Paramax登録商標は高い表面硬度を有し、これは優れた耐引っかき性を与える。他の高いガラス転移温度を有する例示的透明材料としては、SUNTUF登録商標、PALSUN登録商標およびPALTUFTMポリカーボネートシート、PALGLAS登録商標アクリル樹脂シート;PAL-GTMコ-ポリエステルシートおよびPALRUF登録商標PVCシート全てSuntuf、Inc.Kutztown、PAから入手可能が挙げられる。本発明の実施形態によると、高いガラス転移温度を有する透明なアクリル樹脂およびポリカーボネート材料は、WrightMaterialsResearchCo.、Beavercreek、OHによって開発されたsupermicrocellularfoamingtechniqueを用いて加工される。この技術は、ビフェニルで末端封止されたポリアクリレンエーテルポリマーを利用する。他の高いガラス転移温度を有する例示的透明材料としては、Trogamid登録商標ブランド透明ポリアミドDegussaAG、Marl、ドイツが挙げられる。Trogamid登録商標ブランド透明ポリアミドは、恒久的に透明で、高い耐薬品性を有し、そして低いクリープ傾向を有する。本発明の他の実施形態によると、透明ポリマー材料の積層品および/または混合物から形成されるポリマーシェルを有する取り外し可能歯配置化器具が与えられる。好ましくは、この透明ポリマー材料は、6,000ポンド毎平方インチpsiを超える降伏点での引っ張り張力を有し、好ましくは、4を超える降伏点での伸びを有し、好ましくは、80を超える断裂時の伸びを有し、好ましくは、200,000psiを超える引っ張り係数を有し、好ましくは200,000psiを超える曲げ率を有し、好ましくは、50を超えない経時的な応力緩和を有し、そして好ましくは75を超える400nmから800nmの間の光の透過率を有する。いっそうより好ましくは、この透明ポリマー材料は、8,800psiを超える降伏点での引っ張り張力を有し、好ましくは、5を超える降伏点での伸びを有し、好ましくは、100を超える断裂時の伸びを有し、好ましくは、300,000psiを超える引っ張り係数を有し、好ましくは330,000psiを超える曲げ率を有し、好ましくは、30を超えない経時的な応力緩和を有し、そして好ましくは80を超える400nmから800nmの間の光の透過率を有する。出願人は、上に列挙した特徴の1つ以上を有する、透明ポリマー材料の積層品および/または混合物から形成される、取り外し可能歯配置化器具が、応力緩和およびクリープを、従来の歯配置化器具よりも、受けにくいことを発見した。その上、出願人は、上に列挙した特徴の1つ以上を有する、透明ポリマー材料の積層品および/または混合物から形成される、取り外し可能歯配置化器具が、患者の口内の唾液および他の化学物質にさらされることによって起こる分解をより受けにくいことを発見した。透明ポリマーの例示的混合物としては、これらだけに限られるわけではないが、ポリブチレンテレフタレートPBT混合物およびポリエチレンテレフタレートPET混合物などのポリエステル混合物が挙げれらる。ポリエステル混合物は、一般に、高い強度および剛直性を有する。例示的透明積層品としては、これらに限られるわけではないが、ポリカーボネートベースの積層品、アクリル樹脂ベースの積層品、Paramax登録商標ブランドポリマー、ポリカーボネートおよびポリスルホンが挙げられる。上記の実施形態のそれぞれで、歯配置化器具の透明ポリマー材料は、唾液環境中で機械学的に安定となるように配置される。その上、透明ポリマー材料は、これらに限られるわけではないが、磨歯剤、口ゆすぎ液oralrinse、義歯洗剤、洗浄剤および漂白剤を含む歯洗浄材料に対して化学的に抵抗性があるように配置される。用語化学的に抵抗性があるchemicallyresistantは、本発明の実施形態に従った歯配置化装置が、通常使用の間、構造上のおよび/または美容術上の破損の発生を防止していることを意味する。本発明の実施形態が抵抗性の例示的磨歯組成物としては、これらだけに限られるわけではないが、不溶性磨き剤例えば、シリカ、不溶性メタリン酸ナトリウム、リン酸三カルシウム、リン酸カルシウム二水和物、ピロリン酸カルシウム、その他、ポリリン酸抗歯石剤例えば、ピロリン酸四カリウム、ピロリン酸四ナトリウム、トリポリリン酸ナトリウム、その他および界面活性剤例えばラウリル硫酸ナトリウム、ドデシルベンゼンスルホン酸ナトリウムおよびPluronicsエチレンオキシドおよびプロピレンオキシドのブロックコポリマーが挙げられる。本発明の実施形態が抵抗性を有する例示的口ゆすぎ液oralrinsesとしては、これらに限られるわけではないが、エチルアルコール5~30w/w、湿潤剤例えば、グリセリン、ソルビトール、フラボラントflavorant精油例えば、サリチル酸メチル、オイカリプトール、チモール、メントール、シナムアルデヒド、ペパーミント、その他および補助剤auxiliaryagent例えば、フッ化物、亜鉛塩、その他が挙げられ得る。本発明の実施形態が抵抗性を有する例示的義歯洗浄処方物例えば、皿洗い洗剤、洗浄剤および殺菌剤、その他としては、これらに限られるわけではないが、界面活性剤用ビルダーdetergentbuilder例えば、ケイ酸ナトリウム、炭酸ナトリウム、水酸化ナトリウム、重炭酸ナトリウム、その他、充填剤filler例えば、硫酸ナトリウム、金属イオン封鎖剤トリポリリン酸ナトリウム、クエン酸ナトリウム、界面活性剤例えば、直鎖アルキルベンゼンスルホネート、ポリオキシエチル化グリコールおよびポリオキシプロピル化グリコールpolyoxyethylatedandpolyoxypropylatedglycolが挙げられ得る。これらの処方物はまた、水中に溶解された場合低濃度の塩素を放出する、ジクロロイソシアヌル酸ナトリウムおよび次亜塩素酸カルシウムなどの漂白剤と、ペルオキシジェンperoxygen化合物例えば、過ホウ酸ナトリウム一水和物、炭酸ナトリウム過酸化水素化物、一過硫酸カリウムpotassiummonopersulfate、その他などの発泡剤effervescingagent、界面活性剤化合物例えば、陰イオン性界面活性剤、非イオン性界面活性剤、アルカリ性ビルダー例えば、炭酸ナトリウム、リン酸三ナトリウム、金属イオン封鎖剤例えばエチレンジアミン四酢酸、クエン酸、マレイン酸、調味料例えば、ハッカ、チョウジ油および着色剤例えば、FDCBlue1、FDCGreen1などの添加剤、を用いて処方される、義歯洗浄錠剤とを含み得る。上記の実施形態のそれぞれにおいて、歯配置化器具の透明ポリマー材料は、一軸延伸ポリマーおよび/または二軸延伸ポリマーを含み得る。上記の実施形態のそれぞれにおいて、歯配置化器具の透明ポリマー材料は、充填剤材料を含み得、充填材料は、これらに限られるわけではないが、無機材料および/または有機材料を含む。例示的無機充填剤材料としては、これらに限られるわけではないが、金属酸化物、酸素添加物oxygenate、カルボネート、ハロゲン化物およびスルフェートが挙げられる。米国特許第5,372,796号および米国特許第5,670,583号これらのそれぞれは、その全体を本明細書において参考として援用するは、金属酸化物クラスターおよびセラマーceramerポリマー-セラミック複合体を説明している。本発明の実施形態によると、可視光線の波長よりもずっと小さい直径のセラミック粒子とのポリマーアロイは、高い屈折率を有し、そして引っかき耐性および耐食性を有する材料を生成するのに使用され得る。例示的有機充填剤材料としては、これらに限られるわけではないが、ワックスおよびオリゴマーポリマーがげられる。上記の実施形態のそれぞれにおいて、歯配置化器具の透明ポリマー材料は、超高分子量ポリマーultra-highmolecularweightpolymerなどの添加剤を含み得る。本発明の実施形態に従って利用され得る例示的超高分子量ポリマーとしては、超高分子量ポリエチレンUHMWPECambridgePolymerGroup、Boston、MAから入手可能がある。他の型のポリマーと同様に超高分子量ポリマーの装着特性は、電子ビームおよびγ照射などの照射によって高められ得る。電離放射線は、本発明の実施形態に従った歯配置化器具に使用されるポリマーの材料特徴を高めるために利用され得る。これらに限られるわけではないが、分子量、ポリマー鎖長、絡み合い、多分散性、枝分かれ、ペンダント官能基pendantfunctionalityおよび連鎖停止反応を含む、ポリマーの多くの重要な物理学的および化学的特性が、電離放射線で修飾され得る。熱い、融解されたポリマー中で実行される代替の化学反応および熱反応とは反対に、電離放射線は固体状態のポリマーを修飾するのに使用され得る。γ照射および電子ビーム照射などの照射は、本発明の実施形態によると、歯配置化器具のポリマー材料を滅菌するのにも利用され得る。本発明の実施形態に従った、照射で処理されたポリマーは、これらに限られるわけではないが、照射によって引き起こされる損傷からポリマー材料を保護するよう作用する、放射安定剤radiationstabilizerおよび抗酸化剤を含む種々の他の添加剤を含み得る。このような添加剤は、ポリマー材料中で照射によって発生させられたフリーラジカルと容易に結合する反応体として、または、照射がポリマー自体と相互作用するのを防ぐエネルギー吸収体energyabsorberとして、機能し得るアンチラッドantiradを含む。他の添加剤が、さもなければ照射によって引き起こされ得た変色を防ぐのに利用され得る。本発明の実施形態によると、取り外し可能歯配置化器具のポリマーシェルは、液晶性ポリマー材料、スチレン系樹脂、イオン含有ポリマー、高いガラス転移温度例えば、少なくとも155°CのTgを有する透明ポリマー材料、透明ポリマー材料の透明ポリマー積層品および/または混合物などの透明ポリマー材料で被覆され得る。本発明の実施形態によると、取り外し可能歯配置化器具のポリマーシェルは、硬化性および非硬化性の材料を含む他の材料で、被覆され得る。本発明の実施形態による、例示的硬化性被覆材料としては、これらに限られるわけではないが、エポキシ、Sol-gel被覆剤、ポリウレタン、ポリウレアおよび不飽和ポリエステルが挙げられる。本発明の実施形態による、例示的非硬化性被覆材料としては、これらに限られるわけではないが、アクリル樹脂、シリコーン、無機物質含有材料inorganic-containingmaterial、ポリカーボネートおよびポリウレタンが挙げられる。本発明の実施形態によると、取り外し可能歯配置化器具のポリマーシェルは、Barix登録商標ブランド防湿層フィルムvaporbarrierfilm、先端熱可塑性複合体advancedthermoplasticcompositeATC材料を含む、他の材料で被覆され得る。本発明の実施形態による、歯配置化器具は、有害物質に対するバリアとして役に立つ他の材料で被覆され得る。例えば、二酸化ケイ素の被覆は、種々の気体および蒸気例えば水蒸気、酸素、その他に対するバリアとして役立ち得る。材料の被覆は、歯配置化器具の耐摩擦性を改善するのに利用され得る。例えば、酸化ケイ素siliconoxideの被覆例えば、3~5μは、ポリマー材料、特にポリカーボネートの耐摩擦性を著しく改善し得る。本発明の実施形態による、歯配置化器具は、曇りの形成を防ぐ材料で被覆され得る。例示的防曇被覆としては、これに限られるわけではないが、酸化ケイ素siliconoxideが挙げられる。出願人は、上記のような材料で被覆された取り外し可能歯配置化器具が、応力緩和およびクリープを、従来の歯配置化器具よりも、受けにくいことを発見した。その上、出願人は、上記のような材料で被覆された取り外し可能歯配置化器具が、患者口内の唾液および他の化学物質にさらされることによって起こされる分解をより受けにくいことを発見した。前記のものは、本発明を例示するものであり、そしてこれを限定するものとはとられるべきではない。多少の本発明の例示的実施形態が説明されたが、当業者は、本発明の新しい教示および利点から大きくそれることなしに、例示的実施形態において多くの変更形態が可能であることを、容易に認識する。従って、全てのそのような変更形態は、特許請求の範囲で定義される本発明の範囲内に含められるよう意図される。本発明は以下の特許請求の範囲によって定義され、特許請求の範囲の均等物は特許請求の範囲内に含められる。"